(57)【特許請求の範囲】
【請求項１】
陽極（２０）と陰極（８０）との間に有機ＥＬ材料からなる発光層（５１〜５６）および電子輸送層（６０）を含む有機層（９０）を挟持してなる有機ＥＬ素子において、
前記発光層は、異なるピーク波長の発光を行う発光層（５１、５２、５３、５４、５５、５６）が交互に３層以上積層されたものであり、
前記発光層（５１〜５３）の前記陰極（８０）側と前記電子輸送層（６０）との間に、前記発光層よりもイオン化ポテンシャルエネルギーの絶対値が０．５以上大きい有機材料からなるホールブロック層（１００）が設けられていることを特徴とする有機ＥＬ素子。
【請求項２】
前記３層以上の発光層（５１〜５６）の少なくとも両側の発光層（５１、５３、５４、５６）を除く中央部の発光層（５２、５５）は、正孔と電子の両キャリアをほぼ等しく輸送可能なホスト材料からなるものであることを特徴とする請求項１に記載の有機ＥＬ素子。
【請求項３】
前記３層以上の発光層（５１〜５６）の発光の混色として白色の発光を行うものであることを特徴とする請求項１または２に記載の有機ＥＬ素子。
【発明の詳細な説明】
【０００１】
【発明の属する技術分野】
本発明は、陽極と陰極とに有機ＥＬ材料からなる異なるピーク波長の発光を行う複数の発光層を含む有機層を挟持してなる有機ＥＬ（エレクトロルミネッセンス）素子に関し、特に、白色発光を行う有機ＥＬ素子に用いて好適である。
【０００２】
【従来の技術】
有機ＥＬ素子は自己発光のため、視認性に優れ、かつ数Ｖ〜数十Ｖの低電圧駆動が可能なため駆動回路を含めた軽量化が可能である。そこで、有機ＥＬ素子は、薄膜型ディスプレイ、照明、バックライトとしての活用が期待されている。
【０００３】
また、有機ＥＬ素子は色バリエーションが豊富であることも特徴である。また、複数の発光色を組み合わせる混色によってさまざまな発光が可能となることも特徴である。
【０００４】
発光色の中で、特に白色発光のニーズは高い。白色発光は車載ディスプレイの主流であり、またバックライトとしても活用できる。さらに、カラーフィルタを用いて青、緑、赤の画素に分けることが可能である。
【０００５】
このような白色発光を行う有機ＥＬ素子としては、特開平７−１４２１６９号公報に記載のように、短波長発光である青色発光層と長波長発光である赤色発光層との２層を積層することにより、両発光層の混色として白色の発光を得るようにしたものが提案されている。
【０００６】
【発明が解決しようとする課題】
しかしながら、このような発色の異なる（異なるピーク波長の）２層の発光層を積層したものにおいては、素子の駆動時間すなわち発光時間や印加電圧の変化に伴って、２つの発光層において膜質が変化したり、ホール（正孔）や電子の輸送性の度合が変化する等により、発光中心が移動し、その結果、色度変化を生じやすい。
【０００７】
特に、２つの発光層の混色として白色を得る場合、白色は他の色に比べて色度変化に敏感であるため、問題が顕在化する。
【０００８】
そこで、本発明は上記問題に鑑み、異なるピーク波長を有する複数の発光層からの混色発光を行うようにした有機ＥＬ素子において、駆動時間や電圧変化に伴う色度変化を極力抑制できるようにすることを目的とする。
【０００９】
【課題を解決するための手段】
上記目的を達成するため、本発明者は鋭意検討を行い、図１１（ａ）、（ｂ）、（ｃ）に示すような推定メカニズムを考えた。
【００１０】
まず、従来の２層の発光層によって混色を得る場合について図１１（ａ）に示す。図１１（ａ）において、二つの発光層ＡとＢが積層されている場合を考える。ここで、一方の発光層Ａを青色側である短波長発光層Ａ、他方の発光層Ｂを赤色側である長波長発光層Ｂとする。
【００１１】
理想的には発光帯域Ｒ１にて発光すれば、両発光層Ａ、Ｂの混色として所望の色度すなわち白色発光が得られる。しかし、駆動時間や電圧変化に伴う発光中心の移動によって、発光帯域も発光帯域Ｒ１からＲ２へと移動する。
【００１２】
この発光帯域の移動に伴い、例えば、図１１（ａ）では、短波長発光層Ａにおける発光の割合が増加し、長波長発光層Ｂにおける発光の割合が減少する。すると、理想である白色に対して、青色がかった発色となってしまう。
【００１３】
そこで、このような従来の２層発光層の構成に対して発光層の数を増加させることを考えた。例えば、発光層を、図１１（ｂ）に示すように３層構成とした場合には、次のような効果が推測される。
【００１４】
図１１（ｂ）では、発光層を短波長発光層Ａ、長波長発光層Ｂ、短波長発光層Ａの３層としている。この場合、理想的な白色発光を実現する発光帯域Ｒ１から、発光帯域が移動して発光帯域Ｒ２となったとしても、図に示すように、短波長発光層と長波長発光層の発光に占める割合は実質的に変化しないため、色度変化もほとんどないと考えられる。
【００１５】
また、図１１（ｃ）では、発光層を短波長発光層Ａ、長波長発光層Ｂ、短波長発光層Ａ、長波長発光層Ｂの４層としている。この場合も、図に示すように、理想的な白色発光を実現する発光帯域Ｒ１から、発光帯域が移動して発光帯域Ｒ２となったとしても、短波長発光層と長波長発光層の発光に占める割合は、従来の２層の発光層の場合に比べて変化が小さいため、色度変化も抑制できると考えられる。
【００１６】
そして、このような推定メカニズムに基づいて、実際に、短波長発光層と長波長発光層とが交互に３層以上積層された発光層を有する有機ＥＬ素子について試作検討を行った結果、従来の２層発光層のものに比べて、大幅に色度変化が抑制されることがわかった。本発明は、上記した実験検討結果に基づいて創出されたものである。
【００１７】
すなわち、請求項１に記載の発明では、陽極（２０）と陰極（８０）とに有機ＥＬ材料からなる発光層（５１〜５６）を含む有機層（９０）を挟持してなる有機ＥＬ素子において、発光層は、異なるピーク波長の発光を行う発光層（比較的短波長の発光を行う短波長発光層（５２、５４、５６）と比較的長波長の発光を行う長波長発光層（５１、５３、５５）と）が交互に３層以上積層されたものであることを特徴とする。
【００１８】
それによれば、従来に比べて、発光中心が移動したときでも、３層以上の発光層の発光分布変化すなわち発光帯域変化に対する色度変化を小さくすることができるため、駆動時間や電圧変化に伴う色度変化を極力抑制することができる。
【００１９】
ここで、請求項２に記載の発明では、３層以上の発光層（５１〜５６）の少なくとも中央部の発光層（５２、５５）は、正孔と電子の両キャリアをほぼ等しく輸送可能なホスト材料からなることを特徴とする。具体的には、３層の場合は、中央の発光層であり、４層以上の場合は、両側の発光層（５１、５３）を除く発光層である。
【００２０】
中央部の発光層が正孔と電子の両キャリアをほぼ等しく輸送可能なホスト材料を使用することにより、両側の発光層（５１、５３）はバランス良く発光するとともに、低電圧で駆動可能となる。
【００２１】
また、請求項１に記載の発明では、発光層（５１〜５３）の陰極（８０）側と電子輸送層（６０）との間に、発光層よりもイオン化ポテンシャルエネルギーの絶対値が０．５以上大きい有機材料からなるホールブロック層（１００）が設けられていることを特徴とする。
【００２２】
発光層と陰極との間には、通常、陰極からの電子を発光層へ輸送する電子輸送層が存在するが、発光層からのホール（正孔）が電子輸送層まで注入されてしまうと、発光層による発光以外に、電子輸送層が発光してしまい、色度変化を起こしてしまう。
【００２３】
その点、本発明によれば、上記のホールブロック層を設けているので、発光層からのホールの電子輸送層への注入を適切に防止できる。そのため、色度変化を抑制するという効果をより高レベルにて実現でき、好ましい。
【００２４】
また、請求項３に記載の発明では、３層以上の発光層（５１〜５６）の発光の混色として白色の発光を行うものであることを特徴とする。
【００２５】
本発明は、白色発光有機ＥＬ素子を提供するものであり、請求項１、請求項２の有機ＥＬ素子における色度変化の抑制効果は、本発明のような色度変化に敏感な白色発光有機ＥＬ素子に適用して好ましい。
【００２６】
なお、上記各手段の括弧内の符号は、後述する実施形態に記載の具体的手段との対応関係を示す一例である。
【００２７】
【発明の実施の形態】
以下、本発明を図に示す実施形態について説明する。なお、以下の各実施形態において互いに同一の部分には図中、同一符号を付し、説明の簡略化を図ることとする。
【００２８】
（第１実施形態）
図１は、本発明の第１実施形態に係る有機ＥＬ素子Ｓ１の概略断面構成を示す図である。
【００２９】
この有機ＥＬ素子Ｓ１は、ガラス等の可視光に対して透明性を有する基板１０を備えている。この基板１０の一面上には、スパッタ法等にて成膜された透明性を有する導電膜からなる陽極２０が形成されている。
【００３０】
この陽極２０は、インジウム−スズの酸化物（ＩＴＯ）やインジウム−亜鉛の酸化物の膜からなり、その膜厚は１００ｎｍ〜１μｍ程度とすることができる。本例では、陽極２０は、膜厚が１５０ｎｍ程度のＩＴＯ膜からなる。この陽極２０の上には、有機ＥＬ材料からなる発光層５１、５２、５３を含む有機層９０が形成されている。
【００３１】
まず、陽極２０の上には、真空蒸着法により成膜された膜厚２０ｎｍの銅フタロシアニンからなる正孔注入層３０が形成されている。正孔注入層３０の上には、真空蒸着法により成膜された膜厚４０ｎｍのトリフェニルアミン４量体からなる正孔輸送層４０が形成されている。
【００３２】
この正孔輸送層４０の上には、比較的短波長の発光を行う短波長発光層５２と比較的長波長の発光を行う長波長発光層５１、５３とが交互に３層積層された発光層５１〜５３が形成されている。
【００３３】
具体的には、正孔輸送層４０の上には、長波長発光層５１として、蛍光色素としてのドーパントであるルブレンをホストであるトリフェニルアミン４量体に５ｗｔ％添加した膜が、真空蒸着法により膜厚５ｎｍにて形成されている。この長波長発光層５１においてはルブレンによる黄色発光が行われる。
【００３４】
この長波長発光層５１の上には短波長発光層５２として、蛍光色素としてのドーパントであるペリレンをホストであるアダマンタン誘導体に１ｗｔ％添加した膜が、真空蒸着法により膜厚２０ｎｍにて形成されている。この短波長発光層５２においてはペリレンによる青色発光が行われる。
【００３５】
この短波長発光層５２の上には長波長発光層５３として、蛍光色素としてのドーパントであるルブレンをホストであるアルミニウムキノレート（Ａｌｑ３）に５ｗｔ％添加された膜が、真空蒸着法により膜厚０．５ｎｍにて形成されている。この長波長発光層５３においてはルブレンによる黄色発光が行われる。
【００３６】
なお、これら各発光層５１、５２、５３において、ホストであるトリフェニルアミン４量体自身は青色発光が可能な正孔輸送性材料であり、アダマンタン誘導体自身は青色発光が可能な正孔輸送性且つ電子輸送性材料であり、Ａｌｑ３自身は緑色発光が可能な電子輸送性材料である。
【００３７】
正孔と電子の両キャリアをほぼ等しく輸送可能なアダマンタン誘導体をホストとした発光層５２を、正孔輸送性発光層５１と電子輸送性発光層５３との間に設けることにより、正孔輸送性発光層５１と電子輸送性発光層５３の発光バランスが良くなるとともに低電圧化が図れる。
【００３８】
そして、発光層５１〜５３の上すなわち長波長発光層５３の上には、真空蒸着法により成膜された膜厚２０ｎｍのＡｌｑ３からなる電子輸送層６０が形成されている。本例では、これら正孔注入層３０、正孔輸送層４０、発光層５１〜５３および電子輸送層６０により有機層９０が構成されている。
【００３９】
さらに、電子輸送層６０の上には、膜厚０．５ｎｍのＬｉＦ（フッ化リチウム）からなる電子注入層７０、膜厚１００ｎｍのＡｌ（アルミニウム）からなる陰極８０が順次成膜されている。
【００４０】
このような有機ＥＬ素子Ｓ１においては、陽極２０と陰極８０との間に電界を印加することにより、発光層５１〜５３にてホール（正孔）と電子とが再結合し、そのときのエネルギーによって各ドーパントが発光する。そして、各発光層５１〜５３における黄色や青色の混色として白色発光が行われる。
【００４１】
ここで、本例の有機ＥＬ素子Ｓ１におけるエネルギーバンド図を図２に示す。図２において、陽極２０としてのＩＴＯは、イオン化ポテンシャルエネルギーを示し、電子注入層７０としてのＬｉＦおよび陰極８０としてのＡｌは仕事関数を示し、他の有機層９０については、図２の上側が電子親和力（以下、Ｅａという）、下側がイオン化ポテンシャルエネルギー（以下、Ｉｐという）を示している。
【００４２】
具体的に、ＩＴＯのＩｐは−５．０ｅＶ、銅フタロシアニンのＥａ、Ｉｐはそれぞれ−３．５２ｅＶ、−５．１７ｅＶ、トリフェニルアミン４量体のＥａ、Ｉｐはそれぞれ−２．４０ｅＶ、−５．４０ｅＶ、アダマンタン誘導体のＥａ、Ｉｐはそれぞれ−２．６１ｅＶ、−５．７３ｅＶ、Ａｌｑ３のＥａ、Ｉｐはそれぞれ−２．９８ｅＶ、−５．７３ｅＶ、ＬｉＦおよびＡｌの仕事関数はそれぞれ−２．９ｅＶ、−３．７４ｅＶである。
【００４３】
また、各発光層５１〜５３においては、蛍光色素であるドーパントを発光させるために、ドーパントのエネルギーギャップ（ＩｐとＥａとの差）がホストのエネルギーギャップと同等以下であること、および、ドーパントの電子親和力がホストの電子親和力よりも大きいことが必須条件となっている。そして、各ドーパントであるルブレンやペリレンは、上記必須条件を満たしていることは勿論である。
【００４４】
このような本実施形態の有機ＥＬ素子Ｓ１においては、発光層５１〜５３は、短波長発光層５２と長波長発光層５１、５３とが交互に３層積層されたものであることを主たる特徴とする。
【００４５】
それによれば、従来に比べて、発光中心が移動したときでも、３層以上の発光層の発光分布変化すなわち発光帯域変化に対する色度変化を小さくすることができるため、駆動時間や電圧変化に伴う色度変化を極力抑制することができる。
【００４６】
具体的に、図２に示す本実施形態の例における効果を図３に示す。図３は輝度が初期から相対的に変化していった場合に対する、すなわち相対輝度（％）に対する色度座標（Ｘ、Ｙ）におけるＸ座標の変化（ΔＸ）、Ｙ座標の変化（ΔＹ）を示したものである。
【００４７】
ここで、相対輝度は素子の駆動時間に伴う輝度の変化や印加電界（駆動電圧）の変化に伴う輝度の変化を表す。また、ΔＸ、ΔＹは、相対輝度が１００％すなわち初期の輝度の場合の色度座標の値に対する色度座標の変化分を示している。
【００４８】
図３には、比較例として、２層の発光層とした有機ＥＬ素子の場合も示しており、後述する第２〜第４実施形態も示している。図３中の比較例１、比較例２の層構造を、その材料構成もあわせて、それぞれ図４（ａ）、（ｂ）に模式的に示す。
【００４９】
すなわち、図４（ａ）に示す比較例１は、上記図１に示す本第１実施形態の有機ＥＬ素子Ｓ１において、発光層を長波長発光層５１と短波長発光層５２との２層としたものであり、図４（ｂ）に示す比較例２は、上記図１に示す本第１実施形態の有機ＥＬ素子Ｓ１において、発光層を短波長発光層５２と長波長発光層５３との２層としたものである。
【００５０】
図３からわかるように、本第１実施形態の有機ＥＬ素子Ｓ１は、比較例１、２に代表される従来の２層発光層のものに比べて、輝度劣化すなわち駆動時間や電圧変化に伴う色度変化を大幅に抑制することができている。
【００５１】
なお、本実施形態において、長波長発光層にドープする蛍光色素として、ジビニルキノリン系の材料やＤＣＪＴＢ、ＤＣＪＴ等を用いることができる。また、短波長発光層にドープする蛍光色素として、スチリルアミン誘導体やキナクリドン誘導体などを用いることも可能である。
【００５２】
要するに、発光層において、蛍光色素としてのドーパントに用いる材料の条件は、ドーパントのエネルギーギャップがホストのエネルギーギャップと同等以下であること、および、ドーパントの電子親和力がホストの電子親和力よりも大きいことを満たしていれば良い。
【００５３】
（第２実施形態）
図５は、本発明の第２実施形態に係る有機ＥＬ素子Ｓ２の概略断面構成を示す図であり、図６は、本有機ＥＬ素子Ｓ２のエネルギーバンドの一例を示す図である。
【００５４】
本第２実施形態は、上記図１に示す有機ＥＬ素子において、発光層５１〜５３の陰極８０側に、発光層５１〜５３よりもイオン化ポテンシャルエネルギーＩｐの絶対値が０．５以上大きい有機材料からなるホールブロック層１００を設けたものである。
【００５５】
このホールブロック層１００は、長波長発光層５３と電子輸送層６０との間に形成されており、本例では、真空蒸着法により成膜された膜厚５ｎｍのバクソプロインからなる膜である。このバクソプロイン自身は青色発光が可能な電子輸送性材料であり、このバクソプロインのＥａ、Ｉｐはそれぞれ−３．０ｅＶ、−６．５ｅＶである。
【００５６】
上記図３に示すように、図６に示す本第２実施形態の例においても、比較例１、２に代表される従来の２層発光層のものに比べて、輝度劣化すなわち駆動時間や電圧変化に伴う色度変化を大幅に抑制することができている。また、その抑制効果は、上記第１実施形態と同等以上である。
【００５７】
これは、バクソプロインのように、発光層よりもＩｐの絶対値が０．５以上大きい有機材料からなるホールブロック層１００を、発光層５１〜５３と電子輸送層６０との間に介在させることで、発光層からホールブロック層１００へのホール移動に対するエネルギー障壁が大きくなり、発光層からのホールが電子輸送層６０へ注入されることを適切に防止できるためである。
【００５８】
それによって、発光層５１〜５３による発光以外に電子輸送層６０が発光して色度変化を起こしてしまうといったことを適切に防止できる。そのため、本第２実施形態では、色度変化を抑制するという上記第１実施形態の効果をより高レベルにて実現しやすくなる。
【００５９】
（第３実施形態）
図７は、本発明の第３実施形態に係る有機ＥＬ素子Ｓ３の概略断面構成を示す図であり、図８は、本有機ＥＬ素子Ｓ３のエネルギーバンドの一例を示す図である。
【００６０】
本第３実施形態は、上記図１に示す有機ＥＬ素子において、電子輸送層６１自身を、発光層５１〜５３よりもイオン化ポテンシャルエネルギーＩｐの絶対値が０．５以上大きい有機材料からなる層としたものである。本例では、このような電子輸送層６１として真空蒸着法により成膜された膜厚２０ｎｍの上記バクソプロインからなる層としている。
【００６１】
このように、発光層５１〜５３の陰極８０側に、発光層５１〜５３よりもイオン化ポテンシャルエネルギーＩｐの絶対値が０．５以上大きい有機材料からなる電子輸送層６１を設けた場合にも、発光層からのホールが電子輸送層６１へ注入されることを適切に防止でき、上記第２実施形態と同様の効果を実現することができる。
【００６２】
具体的に、上記図３に示すように、図８に示す本第３実施形態の例においても、比較例１、２に代表される従来の２層発光層のものに比べて、輝度劣化すなわち駆動時間や電圧変化に伴う色度変化を大幅に抑制することができている。また、その抑制効果は、上記第１実施形態と同等以上である。
【００６３】
（第４実施形態）
図９は、本発明の第４実施形態に係る有機ＥＬ素子Ｓ４の概略断面構成を示す図であり、図１０は、本有機ＥＬ素子Ｓ４のエネルギーバンドの一例を示す図である。
【００６４】
上記第１実施形態では、発光層を陽極２０側（正孔輸送層４０側）から長波長発光層５１、短波長発光層５２、長波長発光層５３の順に積層したものとしたが、本第４実施形態では、発光層を陽極２０側（正孔輸送層４０側）から短波長発光層５４、長波長発光層５５、短波長発光層５６の順に積層したものである。
【００６５】
本例では、本第４実施形態の発光層における短波長発光層５４として、蛍光色素としてのドーパントであるペリレンをホストであるトリフェニルアミン４量体に１ｗｔ％添加した膜が、真空蒸着法により膜厚１０ｎｍにて形成されている。この短波長発光層５４においてはペリレンによる青色発光が行われる。
【００６６】
この短波長発光層５４の上には長波長発光層５５として、蛍光色素としてのドーパントであるルブレンをホストであるアダマンタン誘導体に５ｗｔ％添加した膜が、真空蒸着法により膜厚１０ｎｍにて形成されている。この長波長発光層５５においてはルブレンによる黄色発光が行われる。
【００６７】
この長波長発光層５５の上には短波長発光層５６として、蛍光色素としてのドーパントであるペリレンをホストであるバクソプロインに１ｗｔ％添加した膜が、真空蒸着法により膜厚１０ｎｍにて形成されている。この短波長発光層５６においてはペリレンによる青色発光が行われる。
【００６８】
なお、この長波長発光層５５においては、ホストとしてバクソプロインを用いているが、これは、ペリレンを発光させるために必要なエネルギーギャップがＡｌｑ３では不十分であるためである。
【００６９】
そして、発光層５４〜５６の上すなわち短波長発光層５６の上には、真空蒸着法により成膜されたＡｌｑ３からなる電子輸送層６０が、本例では膜厚１０ｎｍにて形成されている。さらに、電子輸送層６０の上には、上記第１実施形態の例と同様、膜厚０．５ｎｍのＬｉＦからなる電子注入層７０、膜厚１００ｎｍのＡｌからなる陰極８０が順次成膜されている。
【００７０】
このような本第４実施形態の有機ＥＬ素子Ｓ４においても、各発光層５４〜５６の混色として白色発光が得られる。そして、本実施形態によっても、従来に比べて、発光中心が移動したときでも、３層以上の発光層の発光分布変化すなわち発光帯域変化に対する色度変化を小さくすることができるため、駆動時間や電圧変化に伴う色度変化を極力抑制することができる。
【００７１】
具体的に、上記図３に示すように、図１０に示す本第４実施形態の例においても、比較例１、２に代表される従来の２層発光層のものに比べて、輝度劣化すなわち駆動時間や電圧変化に伴う色度変化を大幅に抑制することができている。
【００７２】
（他の実施形態）
なお、本発明の発光層は、短波長発光層と長波長発光層とが交互に積層されたものであれば４層以上でも良い。ただし、この場合においても、最も陽極２０側の発光層は正孔輸送性発光層とし、最も陰極８０側の発光層は電子輸送性発光層とし、該両側の発光層を除く中央部の発光層は、正孔と電子の両キャリアをほぼ等しく輸送可能なホスト材料を使用することが望ましい。
【００７３】
また、各発光層は蛍光色素をドーパントとして含まないものでも良い。つまり、上記した各発光層５１〜５６においてホスト材料だけからなる構成であっても良い。
【００７４】
また、本発明は、発光層を、短波長発光層と長波長発光層とが交互に３層以上積層されたものとしたことを主たる特徴とするものであり、この特徴を満足するならば、基板、陽極、発光層、発光層以外の有機層、陰極等として、有機ＥＬ素子に用いられているか、用いられる可能性のある材料を適宜採用することができる。
【図面の簡単な説明】
【図１】本発明の第１実施形態に係る有機ＥＬ素子の概略断面図である。
【図２】上記第１実施形態における有機ＥＬ素子のエネルギーバンド図である。
【図３】各種の有機ＥＬ素子における相対輝度の変化に対する色度変化を示す図である。
【図４】本発明の比較例の模式的構造図である。
【図５】本発明の第２実施形態に係る有機ＥＬ素子の概略断面図である。
【図６】上記第２実施形態における有機ＥＬ素子のエネルギーバンド図である。
【図７】本発明の第３実施形態に係る有機ＥＬ素子の概略断面図である。
【図８】上記第３実施形態における有機ＥＬ素子のエネルギーバンド図である。
【図９】本発明の第４実施形態に係る有機ＥＬ素子の概略断面図である。
【図１０】上記第４実施形態における有機ＥＬ素子のエネルギーバンド図である。
【図１１】本発明者の推定メカニズムを示す説明図である。
【符号の説明】
２０…陽極、５１、５３、５５…長波長発光層、
５２、５４、５６…短波長発光層、６１…電子輸送層、８０…陰極、
９０…有機層、１００…ホールブロック層。
【図１】
0004032733.tif 000002
【図２】
0004032733.tif 000003
【図３】
0004032733.tif 000004
【図４】
0004032733.tif 000005
【図５】
0004032733.tif 000006
【図６】
0004032733.tif 000007
【図７】
0004032733.tif 000008
【図８】
0004032733.tif 000009
【図９】
0004032733.tif 000010
【図１０】
0004032733.tif 000011
【図１１】
0004032733.tif 000012